(57)【要約】【課題】電子ディスプレイの前面に設置することで不要な外光を除去し、電子ディスプレイのコントラストを向上させる電子ディスプレイ用フィルターを提供すること。【解決手段】電子ディスプレイ１１の前面に設置する電子ディスプレイ用フィルター１０において、３波長域発光形蛍光管の光線透過率Ｙ２（％）を電子ディスプレイの白色発光を用いた視感透過率Ｙ１（％）よりも１以上低くした場合、或いは上記光線透過率Ｙ２（％）をディスプレイの緑色発光ピークの光線透過率Y４（％）に対して５以上低くした場合、また、５３５ｎｍ〜５５５ｎｍの光線透過率の平均値（Ｙ５）が５１５ｎｍ〜５３５ｎｍの光線透過率の平均値（Ｙ６）より５以上低く、かつ６００ｎｍ〜６２０ｎｍの光線透過率の平均値（Ｙ７）を６２０ｎｍ〜６４０ｎｍの光線透過率の平均値（Ｙ８）より１０以上低くした場合、ディスプレイの発光を大きく低下させず、かつディスプレイの明所でのコントラストを向上させることができる。【選択図】図１
2004212980.tif 000002
【特許請求の範囲】
【請求項１】
電子ディスプレイの前面に設置する電子ディスプレイ用フィルターであって、設置対象とする電子ディスプレイの緑色発光ピークの波長の光線透過率Ｙ４（％）に対して、３波長域発光形蛍光管の緑色発光ピークの波長の光線透過率Ｙ２（％）が５以上低いことを特徴とする電子ディスプレイ用フィルター。
【請求項２】
電子ディスプレイの前面に設置する電子ディスプレイ用フィルターであって、設置対象とする電子ディスプレイの白色発光スペクトルを使用した視感透過率Ｙ１（％）に対して、３波長域発光形蛍光管の緑色発光ピークの波長の光線透過率Ｙ２（％）が１以上低いことを特徴とする電子ディスプレイ用フィルター。
【請求項３】
３波長域発光形蛍光灯Ｆ１０の発光スペクトル（ＪＩＳ  Ｚ８７１９−１９９６）を使用した視感透過率Ｙ３（％）が、前記視感透過率Ｙ１（％）に対して１以上低いことを特徴とする請求項１又は２に記載の電子ディスプレイ用フィルター。
【請求項４】
電子ディスプレイの前面に設置する電子ディスプレイ用フィルターであって、５３５ｎｍ〜５５５ｎｍの光線透過率の平均値（Ｙ５）が５１５ｎｍ〜５３５ｎｍの光線透過率の平均値（Ｙ６）より５以上低く、かつ６００ｎｍ〜６２０ｎｍの光線透過率の平均値（Ｙ７）が６２０ｎｍ〜６４０ｎｍの光線透過率の平均値（Ｙ８）より１０以上低いことを特徴とする電子ディスプレイ用フィルター。
【請求項５】
電子ディスプレイの前面に設置する電子ディスプレイ用フィルターであって、５３５ｎｍ〜５５５ｎｍの光線透過率の平均値（Ｙ５）が４０％以下であり、かつ６００−６２０ｎｍの光線透過率の平均値（Ｙ７）が３５％以下であることを特徴とする請求項４に記載の電子ディスプレイ用フィルター。
【請求項６】
前記フィルターが５３０ｎｍ〜６１０ｎｍの波長域に最大吸収を有する化合物を含有することを特徴とする請求項１〜５のいずれかに記載の電子ディスプレイ用フィルター。
【請求項７】
５３０ｎｍ〜６１０ｎｍの波長域に最大吸収を有する前記化合物が下記一般式（I）で表されるジフェニルスクアリリウム系化合物及び／又は下記一般式（II）で表されるテトラアザポルフィリン系化合物であることを特徴とする請求項１〜６のいずれかに記載の電子ディスプレイ用フィルター。
【化１】
2004212980.tif 000022
〔式（I）中、Ｒ1は、置換基を有していてもよいアルキル基、置換基を有していてもよいアルコキシ基、置換基を有していても良いアリール基、置換基を有していてもよいアリオールオキシ基、又はハロゲン原子を示す。ここで、隣接するＲ1が一緒になって、アルカンジイル基やアルキレンジオキシ基を形成していても良い。
Ｒ2は、水素原子、又は１価の置換基を示し、Ｇ1は、−ＮＲ3−で表される基(ここで、Ｒ3は、水素原子、又はアルキル基を示す。)、又は酸素原子を示し、Ｇ2は、カルボニル基、又はスルホニル基を示す（ここで、Ｇ2がスルホルニ基の場合には、Ｒ2は水素原子ではない。)。
ｍ、ｎ及びｐは０以上の整数であり、ｍ＋ｎ＋ｐは５以下である。
ただし、ベンゼン環上のこれらの置換基は、他方のベンゼン環との間で互いに異なっていてもよく、また、一方のベンゼン環において、ｍ及びｎが２以上であるとき、Ｒ1、及びＧ1−Ｇ2−Ｒ2で表される基は、同一環内の他の置換基との間で互いに異なっていてもよい。〕
【化２】
2004212980.tif 000023
〔式（II）中、Ｒ1〜Ｒ8は、各々独立に、水素原子、ハロゲン原子、ニトロ基、シアノ基、ヒドロキシ基、アミノ基、置換基を有していても良いアルキル基、置換基を有していても良いシクロアルキル基、置換基を有していても良いアルコキシ基、置換基を有していても良いアリール基、置換基を有していても良いアリールオキシ基、置換基を有していても良いアルキルアミノ基、置換基を有していても良いジアルキルアミノ基、置換基を有していても良いアルキルチオ基、又は置換基を有していても良いアリールチオ基を表し、Ｒ1とＲ2、Ｒ3とＲ4、Ｒ5とＲ6、Ｒ7とＲ8は各々連結して非芳香環を形成しても良く、Ｍは、２個の水素原子、２価の金属原子、３価の１置換金属原子、４価の２置換金属原子、又はオキシ金属原子を表わす。〕
【請求項８】
請求項１〜７のいずれかに記載の電子ディスプレイ用フィルターが反射防止層を備えていることを特徴とする電子ディスプレイ用フィルター。
【発明の詳細な説明】
【技術分野】
【０００１】
本発明は電子ディスプレイ用フィルターに関し、更に詳細には電子ディスプレイの前面に設け、電子ディスプレイの発光強度をあまり弱めず、外光を低減することにより電子ディスプレイのコントラストを向上できる電子ディスプレイ用フィルターに関する。
【０００２】
電子ディスプレイとしては、ＣＲＴ（ブラウン管）、ＬＣＤ（液晶ディスプレイ）、プラズマディスプレイ、有機・無機ＥＬディスプレイ、ＦＥＤ（フィールドエミッションディスプレイ）を挙げることができるが、電気によって光を放射或いは反射することで文字や画像を表示するものであればこれらに限定されるものではない。
【背景技術】
【０００３】
近年、大型の壁掛けテレビをはじめ種々の電子機器の表示パネルとしてプラズマディスプレイパネルが使用され、その需要が増大し、今後もその数は益々増加するものと考えられる。
【０００４】
プラズマディスプレイ等の特に蛍光体を使用する電子ディスプレイでは、当該ディスプレイ表面の反射率が大きいため、電子ディスプレイ表面で反射した外光が表示の黒部分を白っぽくしてしまい、良好なコントラストが得られない。そこで、この不要な外光の反射成分を除去するために電子ディスプレイの前面にフィルターが設けられている。
【発明の開示】
【発明が解決しようとする課題】
【０００５】
しかしながら、不要な外光の反射成分を除去する機能を持たせた従来のこの種のフィルターは、もっぱら透過率を低下させることにより不要な外光を吸収、カットする構造であるため、同時に電子ディスプレイの発光もカットしてしまうことになる。そのためコントラスト向上の効果が低く、また電子ディスプレイの発光輝度も低下させてしまうという問題があった。
【０００６】
本発明の目的は、かかる従来の問題点を解決するためになされたもので、電子ディスプレイの前面に設置することで不要な外光を除去し、電子ディスプレイのコントラストを向上させる電子ディスプレイ用フィルターを提供することにあり、本発明者等は種々検討を重ね、透過率の特定の波長分布により、上記目的が達成されることを見出した。
【課題を解決するための手段】
【０００７】
本発明は電子ディスプレイ用フィルターであり、前述した技術的課題を解決するために以下のように構成されている。即ち、本発明は、電子ディスプレイの前面に設置する電子ディスプレイ用フィルターであって、設置対象とする電子ディスプレイの緑色発光ピークの波長の光線透過率Ｙ４（％）に対して、３波長域発光形蛍光管の緑色発光ピークの波長の光線透過率Ｙ２（％）が５以上低いことを特徴とする。更に、設置対象とする電子ディスプレイの白色発光スペクトルを使用した視感透過率Ｙ１（％）に対して、３波長域発光形蛍光管の緑色発光ピークの波長の光線透過率Ｙ２（％）が１以上低いことを特徴とする。
更に、前記視感透過率Ｙ１（％）に対して、３波長域発光形蛍光灯Ｆ１０の発光スペクトルを使用した視感透過率Ｙ３（％）が１以上低いことを特徴とする。
また、５３５ｎｍ〜５５５ｎｍの光線透過率の平均値（Ｙ５）が５１５ｎｍ〜５３５ｎｍの光線透過率の平均値（Ｙ６）より５以上低く、かつ６００ｎｍ〜６２０ｎｍの光線透過率の平均値（Ｙ７）が６２０ｎｍ〜６４０ｎｍの光線透過率の平均値(Ｙ８)より１０以上低いことを特徴とする。
また、５３５ｎｍ〜５５５ｎｍの光線透過率の平均値（Ｙ５）が４０％以下であり、かつ６００〜６２０ｎｍの光線透過率の平均値（Ｙ７）が３５％以下であることを特徴とする。
【０００８】
〈本発明における具体的構成〉
本発明の電子ディスプレイ用フィルターは、前述した必須の構成要素からなるが、その構成要素が具体的に以下のような場合であっても成立する。その具体的要素とは、５３０ｎｍ〜６１０ｎｍの波長域に最大吸収を有する化合物を含有することによって、５３０ｎｍ〜６１０ｎｍの波長域に透過率の極小値を少なくとも１つ以上持たせることである。
【０００９】
更に、本発明の電子ディスプレイ用フィルターでは、５３０ｎｍ〜６１０ｎｍの波長域に最大吸収を有する前記化合物が下記一般式（I）で表されるジフェニルスクアリリウム系化合物及び／又は下記一般式（II）で表されるテトラアザポルフィリン系化合物であることを特徴とする。
【００１０】
【化３】
2004212980.tif 000003
【００１１】
〔式（I）中、Ｒ1は、置換基を有していてもよいアルキル基、置換基を有していてもよいアルコキシ基、置換基を有していても良いアリール基、置換基を有していてもよいアリオールオキシ基、又はハロゲン原子を示す。ここで、隣接するＲ1が一緒になって、アルカンジイル基やアルキレンジオキシ基を形成していても良い。
Ｒ2は、水素原子、又は１価の置換基を示し、Ｇ1は、−ＮＲ3−で表される基(ここで、Ｒ3は、水素原子、又はアルキル基を示す。)、又は酸素原子を示し、Ｇ2は、カルボニル基、又はスルホニル基を示す（ここで、Ｇ2がスルホルニ基の場合には、Ｒ2は水素原子ではない。)。
ｍ、ｎ及びｐは０以上の整数であり、ｍ＋ｎ＋ｐは５以下である。
ただし、ベンゼン環上のこれらの置換基は、他方のベンゼン環との間で互いに異なっていてもよく、また、一方のベンゼン環において、ｍ及びｎが２以上であるとき、Ｒ1、及びＧ1−Ｇ2−Ｒ2で表される基は、同一環内の他の置換基との間で互いに異なっていてもよい。〕
【００１２】
【化４】
2004212980.tif 000004
【００１３】
〔式（II）中、Ｒ1〜Ｒ8は、各々独立に、水素原子、ハロゲン原子、ニトロ基、シアノ基、ヒドロキシ基、アミノ基、置換基を有していても良いアルキル基、置換基を有していても良いシクロアルキル基、置換基を有していても良いアルコキシ基、置換基を有していても良いアリール基、置換基を有していても良いアリールオキシ基、置換基を有していても良いアルキルアミノ基、置換基を有していても良いジアルキルアミノ基、置換基を有していても良いアルキルチオ基、又は置換基を有していても良いアリールチオ基を表し、Ｒ1とＲ2、Ｒ3とＲ4、Ｒ5とＲ6、Ｒ7とＲ8は各々連結して非芳香環を形成しても良く、Ｍは、２個の水素原子、２価の金属原子、３価の１置換金属原子、４価の２置換金属原子、又はオキシ金属原子を表わす。〕
更にまた、本発明の電子ディスプレイ用フィルターには、反射防止層が設けられていることを特徴とする。
【発明の効果】
【００１４】
以上説明したように、本発明の電子ディスプレイ用フィルターによれば、３波長域発光形蛍光管の緑色発光ピークの波長における光線透過率Ｙ２（％）が、電子ディスプレイの白色発光を用いた視感透過率Ｙ１（％）よりも１以上低い電子ディスプレイ用フィルター、或いは上記の光線透過率Ｙ２（％）がディスプレイの緑色発光ピークの波長の光線透過率Ｙ４（％）よりも５以上低い電子ディスプレイ用フィルターは、ディスプレイの発光を大きく低下させず、かつディスプレイの明所でのコントラストを向上させる効果に優れている。
また、フィルターの５３５〜５５５ｎｍの光線透過率の平均値（Ｙ５）が５１５〜５３５ｎｍの光線透過率の平均値（Ｙ６）より５以上低くし、好ましくは、これらの透過率の差を５，７，１０と大きければ大きいほど、更に、６００〜６２０ｎｍの光線透過率の平均値（Ｙ７）が６２０〜６４０ｎｍの光線透過率の平均値（Ｙ８）より１０以上低くし、これらの透過率の差が１０，１５，２０，３０と大きければ大きいほど、明所での黒を沈め、かつプラズマディスプレイ発光の緑、赤の輝度を阻害させない。
更に、５５５〜５３５ｎｍのフィルターの平均透過率を４０％以下、好ましくは、この値が３７％，３５％，３３％，３０％と小さければ小さいほど、また、６００〜６２０ｎｍの明所での平均透過率が３５％以下、好ましくは、この値は３５％，３３％，３０％，２５％と小さければ小さいほど、明所での画面表示の黒部分をより黒くすることができる。
【発明を実施するための最良の形態】
【００１５】
以下、本発明の電子ディスプレイ用フィルターを実施の形態について更に詳細に説明する。図１は本発明の電子ディスプレイ用フィルター１０を電子ディスプレイ１１の前面に配置し、電子ディスプレイの発光１２を大きく妨害することなく、電子ディスプレイ表面での外光の反射光１３を低減している状態を概念的に示す構成説明図である。
【００１６】
また、図２はプラズマディスプレイからなる電子ディスプレイの発光スペクトル（発光スペクトル１４）、３波長域発光形蛍光灯Ｆ１０（発光スペクトル１５）、及び電子ディスプレイ用フィルターの透過スペクトル（透過スペクトル１６）を示す特性図であり、図３はプラズマディスプレイからなる電子ディスプレイの発光スペクトル、３波長域発光形蛍光灯Ｆ１０の発光スペクトルを示す特性図である。照明として広く使用されている蛍光灯としては、ＪＩＳ  Ｚ８７１９−１９９６に記述されている普通形蛍光灯Ｆ６や、３波長域発光形蛍光灯Ｆ１０があるが、本発明では標準的な外光として３波長域発光形蛍光灯Ｆ１０を位置付ける。
【００１７】
本発明の電子ディスプレイ用フィルター１０は、図１に示されるように電子ディスプレイ１１の前面に配置し、電子ディスプレイの発光１２を大きく妨害することなく、電子ディスプレイ表面での外光の反射光１３を低減する。図１から分かるように外光２３は電子ディスプレイ用フィルター１０を往復することになる。つまり電子ディスプレイ用フィルター１０によって外光２３は合計２回、弱められることになる。
【００１８】
本発明の電子ディスプレイ用フィルターは、図２に例示する透過率曲線１６の様に波長５３０ｎｍ〜６１０ｎｍに透過率の極小値Ｋを少なくとも１つ以上持つが、これは、即ちこの波長域の光線をカットすることを意味している。ここで「極小値」とは、例えば二次関数のグラフ等で定義されている場合と同様な意味、即ちグラフ上において減少から増加に変わる変曲点を意味し、最小値とは異なる。
【００１９】
図２に示される発光スペクトル１４から明らかなように５３０ｎｍ〜６１０ｎｍの波長域はプラズマディスプレイの発光が比較的弱く、しかし図３に示されるＦ１０の発光スペクトル１５から明らかなように、不要外光としての３波長域発光形蛍光灯Ｆ１０の緑色発光ピークの波長が通常５４５ｎｍ近くにあり、この部分の光線をカットすることによって、プラズマディスプレイからの発光をあまり弱めずに不要な外光成分を効果的にカットすることができる。つまりディスプレイ表面での外光の反射成分を減らし、画面表示の黒部分をより黒くすることができる。これによりディスプレイのコントラストを向上することができる。
次に、三波長域発光形蛍光灯の緑の発光は、５４５ｎｍに発光ピークが存在し、赤の発光は６１０ｎｍに発光ピークが存在するが、検討の結果、［１］６２０〜６００ｎｍ、［２］５９９〜５７０ｎｍ、［３］５５５〜５３５ｎｍの３波長域に発光成分が多く、コントラストを低下させる要因となっていることが判明した。
一方、プラズマディスプレイ発光についても、前記［１］〜［３］それぞれの波長域に存在する発光強度を調べたところ、［１］６２０〜６００ｎｍと［３］５５５〜５３５ｎｍの波長域では、三波長域発光形蛍光灯の発光成分がプラズマディスプレイの発光成分と比較してより多いことが判明した。つまり、前面フィルターのこれらの波長域の光線透過率を落とすことで三波長域発光形蛍光灯の光を選択的により多くカットでき、一方、プラズマディスプレイ発光の光はそれほどカットしないことになり、三波長域発光形蛍光灯照射環境下でのコントラストを向上させることができる。
また、プラズマディスプレイ発光のスペクトルを見ると、緑の発光ピークは５２５ｎｍにあり、赤の発光ピークは、５９２ｎｍ、６１２ｎｍ、６２７ｎｍに存在する。
緑の発光ピークの５２５ｎｍの発光をカットしない方がプラズマディスプレイの緑輝度低下防止のために好ましい。
また、赤の発光ピークのうち、５９２ｎｍの発光は赤色色度劣化(赤色がオレンジがかる)の原因としてフィルターの透過率を下げることでカットされるが、６２７ｎｍの発光はプラズマディスプレイの赤の主発光成分としてフィルターによりカットしない方がプラズマディスプレイの輝度低下防止・赤色度向上のためには好ましい。
【００２０】
具体的には、電子ディスプレイの白色発光スペクトルを使用した視感透過率Ｙ１（％）に対して、３波長域発光形蛍光管の緑色発光ピークの波長（通常５４５ｎｍであるが蛍光灯によって変化する）の光線透過率Ｙ２（％）が１以上、好ましくは３以上、更に好ましくは５以上低くなるようにする。
【００２１】
即ち、［Ｙ１（％）−Ｙ２（％）］の差を示し、例えば、Ｙ１が６０％、Ｙ２が５５％であれば［６０（％）−５５（％）］で５低いことになる。差が１より小さいと外光カットと同時にディスプレイの発光カットもしてしまい、コントラスト向上の効果が低い。
【００２２】
更に、電子ディスプレイの緑色発光ピークの波長（プラズマディスプレイの場合５２５ｎｍである場合が多いが、蛍光体や電子ディスプレイの種類によって異なる）の透過率Ｙ４（％）と３波長域発光形蛍光管の緑色発光ピークの波長の透過率Ｙ２（％）との差［Ｙ４（％）−Ｙ２（％）］は５以上、好ましくは７以上、更に好ましくは９以上である。
【００２３】
また、３波長域発光形蛍光灯Ｆ１０の発光スペクトル（ＪＩＳ  Ｚ８７１９−１９９６）を使用した視感透過率Ｙ３（％）についても、電子ディスプレイの白色発光スペクトルの視感透過率Ｙ１（％）よりも１以上、好ましくは３以上、更に好ましくは５以上低いことが好ましい。
また、明所での黒を沈めるためにはフィルターの［１］６２０〜６００ｎｍ、［３］５５５〜５３５ｎｍの透過率を下げた方が好ましく、かつ、プラズマディスプレイ発光の赤・緑の輝度を低下させないためには５２５ｎｍ周辺、６２７ｎｍ周辺の透過率を上げた方が好ましい。
つまり、明所での黒を沈め、かつプラズマディスプレイ発光の緑、赤の輝度を阻害させないためには、下記の２条件を満たすことが好ましい。
フィルターの５３５〜５５５ｎｍの光線透過率の平均値（Ｙ５）が５１５〜５３５ｎｍの光線透過率の平均値（Ｙ６）より５以上低いことが好ましく、これらの透過率の差は５，７，１０と大きければ大きいほど好ましい。
６００〜６２０ｎｍの光線透過率の平均値（Ｙ７）が６２０〜６４０ｎｍの光線透過率の平均値（Ｙ８）より１０以上低いことが好ましく、これらの透過率の差は１０，１５，２０，３０と大きければ大きいほど好ましい。
更に、５５５〜５３５ｎｍのフィルターの光線透過率の平均値（Ｙ５）が４０％以下であれば明所での画面表示の黒部分をより黒くすることができ、この値は３７％，３５％，３３％，３０％と小さければ小さい方が好ましい。また、６００〜６２０ｎｍの光線透過率の平均値（Ｙ７）が３５％以下であれば画面表示の黒部分をより黒くすることができ、この値は３５％，３３％，３０％，２５％と小さければ小さい方が好ましい。
【００２４】
このようにすることにより、ディスプレイからの発光を良く透過し、しかも外光（蛍光灯等）の反射光、即ち、ディスプレイ表面に反射した戻り光のコントラストに悪影響を与える成分がうまくカットされ、コントラストが大幅に向上する。
【００２５】
図４は、本発明の電子ディスプレイ用フィルターを透過した後のプラズマディスプレイの発光スペクトル１４'、及び外光（３波長域発光形蛍光灯Ｆ１０）の発光スペクトル１５'を示すが、プラズマディスプレイ発光に比較して外光が大きく減少していることが分かる。但し、図４において外光はフィルターを２回透過させたものである。
【００２６】
即ち、図１から明らかなように外光２３は、この電子ディスプレイ用フィルター１０を通過して不要な成分がカットされた光線１３となり、これがプラズマディスプレイ１１に反射して再びこの電子ディスプレイ用フィルター１０を通過し、その際に再度不要な成分がカットされた光線３となるのである。
【００２７】
３波長域発光形蛍光灯Ｆ１０を基準とした場合を考えると、電子ディスプレイ用フィルターの極小透過率が５３０ｎｍよりも短波長側（図２において波長５３０ｎｍより左側の波長域）にあると、この波長域には外光成分が少ないため外光カットの効果が低く、また波長５２５ｎｍ近傍にはプラズマディスプレイの緑色の発光ピーク（発光スペクトル１４におけるポイントＧ付近）があり、この緑色発光を妨害(緑色を吸収)してしまうためコントラスト向上の効果が低くなり好ましくない。また、極小透過率が６１０ｎｍよりも長波長側（図２において波長６１０ｎｍより右側の波長域）であると、ディスプレイの赤色の発光（発光スペクトル１４におけるポイントＲ１、Ｒ２付近）を大きく妨害（赤色を吸収）してしまうため好ましくない。Ｆ１０を基準に考えると、Ｆ１０の緑色発光を良く吸収しディスプレイの緑色発光を良く通過するようにフィルターの吸収ピークを設計することとなる。
【００２８】
また、５３０ｎｍ〜６１０ｎｍの波長域に極小値Ｋを少なくとも１つ以上有する電子ディスプレイ用フィルターの透過スペクトル１６は、シャープ（急峻）なバレー型（谷型）を有する方が、ディスプレイ発光輝度の確保のため好ましい。なお、プラズマディスプレイには波長５９５ｎｍ近傍に強い発光があるため、５３０ｎｍ〜６１０ｎｍの部分をカットするとこの波長域のプラズマディスプレイの発光が弱まりコントラストが低下するものの、この５９５ｎｍの発光はＮｅガス発光であり、むしろプラズマディスプレイ本来の発光を妨害する成分であるため、５３０ｎｍ〜６１０ｎｍの波長域の発光成分をカットするように設計することが好ましい。
【００２９】
また、本発明の電子ディスプレイ用フィルターの表面に、外光の写り込みを防止する反射防止層、ぎらつき防止（アンチグレア）層を設けると、コントラスト向上の効果をより高めることができる。
【００３０】
５３０ｎｍ〜６１０ｎｍの波長域に透過率の極小値Ｋを少なくとも１つ以上持たせるために、この波長域に吸収を有する化合物を用いる場合、その化合物の一例としては、前述した一般式（Ｉ）で表されるジフェニルスクアリリウム系化合物、テトラアザポルフィリン系化合物（II）、フェニルピラゾリル系スクアリリウム系化合物(III)、ピロメテン系化合物(IV)が挙げられる。
本発明のジフェニルスクアリリウム系化合物は、前記一般式（Ｉ）で表されるものである。好適なジフェニルスクアリリウム系化合物の具体例を以下に示す。
【００３１】
【化５】
2004212980.tif 000005
【００３２】
【化６】
2004212980.tif 000006
【００３３】
【化７】
2004212980.tif 000007
【００３４】
【化８】
2004212980.tif 000008
【００３５】
【化９】
2004212980.tif 000009
【００３６】
【化１０】
2004212980.tif 000010
【００３７】
【化１１】
2004212980.tif 000011
【００３８】
【化１２】
2004212980.tif 000012
【００３９】
【化１３】
2004212980.tif 000013
【００４０】
更に、５３０ｎｍ〜６１０ｎｍの波長域に透過率の極小値Ｋを少なくとも１つ以上持たせるために、この波長域に吸収を有する化合物を用いる場合、その化合物の他の例としては、下記の一般式（II）で表されるテトラアザポルフィリン系化合物が好ましい。
【００４１】
【化１４】
2004212980.tif 000014
【００４２】
〔式（II）中、Ｒ1〜Ｒ8は、各々独立に、水素原子、ハロゲン原子、ニトロ基、シアノ基、ヒドロキシ基、アミノ基、置換基を有していても良いアルキル基、置換基を有していても良いシクロアルキル基、置換基を有していても良いアルコキシ基、置換基を有していても良いアリール基、置換基を有していても良いアリールオキシ基、置換基を有していても良いアルキルアミノ基、置換基を有していても良いジアルキルアミノ基、置換基を有していても良いアルキルチオ基、又は置換基を有していても良いアリールチオ基を表し、Ｒ1とＲ2、Ｒ3とＲ4、Ｒ5とＲ6、Ｒ7とＲ8は各々連結して非芳香環を形成しても良く、Ｍは、２個の水素原子、２価の金属原子、３価の１置換金属原子、４価の２置換金属原子、又は、オキシ金属原子を表わす。〕
【００４３】
以上説明した一般式（II）のテトラアザポルフィリン系化合物の具体例を以下に示す。
【００４４】
【化１５】
2004212980.tif 000015
【００４５】
なお、前述したテトラアザポルフィリン系化合物は、前記一般式（II）における置換基ＭがＭｇ原子である化合物に酢酸を反応させてＭが２個の水素原子である化合物を得、また一般式（II）における置換基ＭがＭｇ原子である化合物に各種の金属塩を反応させてＭが２価の金属原子、３価１置換金属原子、４価２置換金属原子、又はオキシ金属原子である化合物を得る等、J. Gen. Chem. USSR, vol.47,1954〜1958(1977)に記載される方法に準じて、或いはその他の公知の方法を組み合わせることにより合成することができる。
【００４６】
フェニルピラゾリル系スクアリリウム系化合物(III)は、下記で表されるものである。
【００４７】
【化１６】
2004212980.tif 000016
【００４８】
〔式（III）中、Ｒ1は、置換基を有していてもよいアルキル基、又は置換基を有していてもよいアルコキシ基を示し、置換基Ａは水酸基、又はＷ−Ｘ−Ｒ2（Ｗはイミノ基を示し、Ｘはカルボニル基、又はスルホニル基を示し、Ｒ2は水素原子、置換基を有していてもよいアルキル基、置換基を有していてもよいアルケニル基、置換基を有していてもよいアリール基、置換基を有していてもよい複素環基を示し、ｍは０又は１を示し、Ｒ6，Ｒ7は置換基を有していてもよいアルキル基、又は置換基を有していてもよいアリール基を示し、Ｚは酸素原子を示す。）を示す。〕
以下にその好ましい具体例を示す。
【００４９】
【化１７】
2004212980.tif 000017
【００５０】
本発明のピロメテン系化合物(IV)は、下記で表されるものである。
【００５１】
【化１８】
2004212980.tif 000018
【００５２】
〔式(IV)中、Ｒ1〜Ｒ4、Ｒ7〜Ｒ11は各々独立に水素原子、ハロゲン原子、ニトロ基、シアノ基、ヒドロキシ基、アミノ基、カルボキシル基、スルホン酸基、炭素数１〜２０のアルキル基、炭素数１〜２０のハロゲノアルキル基、炭素数１〜２０のアルコキシ基、炭素数２〜２０のアルケニル基、炭素数２〜２０のアルコキシアルキル基、炭素数２〜２０のアルコキシアルコキシ基、炭素数６〜２０のアリールオキシ基、炭素数１〜２０のアシル基、炭素数２〜２０のアルコキシカルボニル基、炭素数２〜２０のアルキルアミノカルボニル基、炭素数３〜２０のジアルキルアミノカルボニル基、炭素数２〜２０のアルキルカルボニルアミノ基、炭素数７〜２０のフェニルカルボニルアミノ基、炭素数７〜２０のフェニルアミノカルボニル基、炭素数７〜２０のフェノキシカルボニル基、炭素数７〜２０のアラルキル基、炭素数６〜２０のアリール基、炭素数４〜２０のヘテロアリール基、炭素数１〜２０のアルキルチオ基、炭素数６〜２０のフェニルチオ基、炭素数３〜２０のアルケニルオキシカルボニル基、炭素数８〜２０のアラルキルオキシカルボニル基、炭素数４〜２０のアルコキシカルボニルアルコキシカルボニル基、炭素数４〜２０のアルキルカルボニルアルコキシカルボニル基、炭素数２〜２０のモノ（ヒドロキシアルキル）アミノカルボニル基、炭素数３〜２０のジ（ヒドロキシアルキル）アミノカルボニル基、炭素数３〜２０のモノ（アルコキシアルキル）アミノカルボニル基又は炭素数５〜２０のジ（アルコキシアルキル）アミノカルボニル基を表し、Ｒ2とＲ3及び／又はＲ10とＲ11は、それぞれ互いに結合してピロール環に縮合する芳香環を形成してもよく、又これらによって形成される縮合芳香環は、それぞれ同一であっても異なるものであってもよく、
【００５３】
【化１９】
2004212980.tif 000019
【００５４】
（式(V)中、Ｒ8〜Ｒ11は、前記と同意義を表わす。)を表わし、Ｍは遷移金属を表わす。〕
【００５５】
好適なピロメテン系化合物(IV)の具体例としては、特開平１０−２２６１７２の表−１(4)の４−１〜４−１５、４−４７〜４−４８、４−５１、表−１(11)の１１−１〜１１−１０等の化合物等が挙げられる。
【００５６】
前記ジフェニルスクアリリウム系化合物（Ｉ）、テトラアザポルフィリン系化合物(II)、フェニルピラゾリル系スクアリリウム系化合物（III）、ピロメテン系化合物(IV)のうち、ジフェニルスクアリリウム系化合物（Ｉ）、テトラアザポルフィリン系化合物(II)が好ましい。
【００５７】
本発明の電子ディスプレイ用フィルターは、前述したジフェニルスクアリリウム系化合物（Ｉ）、テトラアザポルフィリン系化合物(II)、フェニルピラゾリル系スクアリリウム系化合物（III）、ピロメテン系化合物(IV)等を単独又は混合して含有する。その含有形態としては、代表的には、シート状或いはフィルム状の透明基材上に、前述したジフェニルスクアリリウム系化合物（Ｉ）、テトラアザポルフィリン系化合物(II)、フェニルピラゾリル系スクアリリウム系化合物（III）、ピロメテン系化合物(IV)等を含有するバインダー樹脂によりジフェニルスクアリリウム系化合物（Ｉ）、テトラアザポルフィリン系化合物(II)、フェニルピラゾリル系スクアリリウム系化合物（III）、ピロメテン系化合物(IV)等含有樹脂層を形成させた積層体、又は前記ジフェニルスクアリリウム系化合物及び／又はジフェニルスクアリリウム系化合物（Ｉ）、テトラアザポルフィリン系化合物(II)、フェニルピラゾリル系スクアリリウム系化合物（III）、ピロメテン系化合物(IV)等を含有するバインダー樹脂そのものからなるジフェニルスクアリリウム系化合物（Ｉ）、テトラアザポルフィリン系化合物(II)、フェニルピラゾリル系スクアリリウム系化合物（III）、ピロメテン系化合物(IV)等含有樹脂の単層シート或いはフィルムが挙げられる。
【００５８】
また、複数のジフェニルスクアリリウム系化合物（Ｉ）、テトラアザポルフィリン系化合物(II)、フェニルピラゾリル系スクアリリウム系化合物（III）、ピロメテン系化合物(IV)等を含有する場合、それぞれを別々にバインダー樹脂に混入させ、ジフェニルスクアリリウム系化合物（Ｉ）、テトラアザポルフィリン系化合物(II)、フェニルピラゾリル系スクアリリウム系化合物（III）、ピロメテン系化合物(IV)等を含有する各バインダー樹脂を積層することにより、個々の化合物が別層に存在する積層体の形態をとっても良い。
【００５９】
一方、電子ディスプレイ用フィルターの物体色は不自然に色付いていないことが好ましい。つまりナチュラルグレー或いはナチュラルブルーであることが好ましいので、不要な外光を有効にカットしながら、電子ディスプレイの青色（発光スペクトル１４におけるポイントＢ付近）や緑色（発光スペクトル１４におけるポイントＧ付近）の発光を阻害せず、かつナチュラルグレー或いはナチュラルブルーの色調であるフィルターを得るため、５３０ｎｍ〜６１０ｎｍの波長域に加えて、４７０ｎｍ〜５２０ｎｍの波長域、好ましくは４８０ｎｍ〜５１０ｎｍの波長域にも透過率極小値を持たせても良く、あるいはこの４８０ｎｍ〜５１０ｎｍの波長の透過率を低下させてもよい。また、この目的で３８０ｎｍ〜４５０ｎｍ及び／又は６１０ｎｍ〜６５０ｎｍの波長域の透過率を低下させても良い。
【００６０】
本発明の電子ディスプレイ用フィルターは、反射防止、近赤外線吸収、電磁波吸収等、フィルターとして必要な機能を含む構成において、設置対象とする電子ディスプレイの緑色発光ピークの波長（通常５２５ｎｍ）の光線透過率Ｙ４（％）に対して３波長域発光形蛍光管の緑色発光ピークの波長の光線透過率Ｙ２（％）が５以上、好ましくは７以上、更に好ましくは１０以上低いこと、あるいは電子ディスプレイの白色発光スペクトルを使用した視感透過率Ｙ１（％）に対して、３波長域発光形蛍光管の緑色発光ピーク波長（通常は５４５ｎｍ）の光線透過率Ｙ２（％）が１以上、好ましくは３以上、更に好ましくは５以上低いとコントラスト向上の効果が高い。更に、３波長域発光形蛍光灯Ｆ１０の発光スペクトル（ＪＩＳ  Ｚ８７１９−１９９６）を使用した視感透過率Ｙ３（％）が、前記視感透過率Ｙ１（％）に対して１以上、好ましくは３以上、更に好ましくは５以上低いと、コントラスト向上の効果が高い。
【００６１】
但し、電子ディスプレイ発光の輝度を大きく低下させないために、前記視感透過率Ｙ１（％）は１０％以上、好ましくは２０％以上、更に好ましくは３０％以上であることが望ましい。視感透過率は、ＪＩＳ  Ｚ８１０５−１９８２に記述された、物体を透過する光束φｔと物体に入射する光束φｉとの比、φｔ／φｉであり、人の視覚系の明るさ感覚に対する相対分光応答度(分光視感効率)を考慮した上での、３８０ｎｍ〜７８０ｎｍの波長域における透過率の平均で、これは物体の相対的な明暗を示す明度とおおむね相関するため、視感透過率をフィルターの明るさ／暗さの指標としている。
【００６２】
前記視感透過率Ｙ３（％）が、前記視感透過率Ｙ１（％）に対して１未満低い場合、従来用いられているＮＤフィルター(ニュートラル・デンシティフィルター；可視光域での透過率が一様なフィルターで、光量を落とす目的で使用される)、或いはＮＤフィルターに類するフィルターと同等の効果しか得られない。また、本発明の電子ディスプレイ用フィルターの耐光性を上げるために紫外線吸収層を設けることができる。
【００６３】
更に本発明の電子ディスプレイ用フィルターは、近赤外線カット層や電磁波カット層を設けることができる。近赤外線カット層は、プラズマディスプレイから放射される近赤外線によるリモコンや伝送系光通信における誤動作を防止する目的でディスプレイの前面に設置する。電磁波カット層は、金属酸化物等を蒸着或いはスパッタリング、あるいはコーティングしたもの、銅箔や銅メッキ層のエッチングによるメッシュ等が利用でき、電子ディスプレイから放射される電磁波をカットする。
【００６４】
この電子ディスプレイ用フィルターは、単独はもちろん透明のガラスや他の透明樹脂板等と貼り合わせた積層体として用いることができる。また、電子ディスプレイ表示面へ直接貼付される部材、透明ガラスや他の透明樹脂板などと貼り合わせた積層体として設置される部材等、複数の部材の特性を組み合わせることで、本発明を実施することもできる。本発明の電子ディスプレイ用フィルターを用いて、電子ディスプレイ、またはプラズマディスプレイパネル表示装置を得るには、表示装置として、公知の表示装置あるいは市販品であれば特に限定なく用いることができる。
【実施例】
【００６５】
以下に、本発明を実施例により更に詳細に説明するが、本発明はその要旨を越えない限り、以下の実施例に限定されるものではない。
フィルターの評価方法：
１．視感透過率（定義ＪＩＳ  Ｚ８１０５−１９８２）
島津社製分光光度計ＵＶ３１００ＰＣにより測定したフィルターの透過スペクトルを用い、ＸＹＺ表色系の三刺激値のＹを計算し、視感透過率とした。計算方法は、ＪＩＳ  Ｚ８７２２−２０００による。
なお、本計算では電子ディスプレイの発光スペクトルとして、ミノルタ社製分光輝度計で測定した日立製作所社製プラズマディスプレイ（Ｗ３２−ＰＤ２１００）の発光スペクトルを使用した。
【００６６】
２．コントラストの視感評価：
前述の日立製作所社製プラズマディスプレイの前にフィルターを設置した上でディスプレイ中心部に白色を表示し、その周辺には何も表示しない(ディスプレイ発光無し)状態で、目視にてコントラストを評価した。評価は３波長域発光形昼白色蛍光灯が天井に設置された部屋の中で行った。
【００６７】
（実施例１）
ポリエチレンテレフタレート製フィルム(三菱化学ポリエステルフィルム社製ＰＥＴフィルム「Ｔ６００Ｅ」、厚み５０μｍ)に、ポリメチルメタクリレート樹脂（ダイヤナールＢＲ−８０；三菱レーヨン社製）３０ｗｔ％トルエン溶液に前記具体例（Ｉ−８）の化合物（ジフェニルスクアリリウム系化合物）０．３７ｗｔ％／樹脂分、前記具体例（Ｉ−１）の化合物（ジフェニルスクアリリウム系化合物）０．２６ｗｔ％／樹脂分、ＰＹＬ３Ｇ（三菱化学社製）０．８０ｗｔ％／樹脂分、ＤＭＥ、トルエンを混合溶解し、ＮＯ．３０バーコーター（太祐機材社製）で塗工し、乾燥し、膜厚４．５μｍのコーティング膜を有するフィルターを得た。これをフィルターＡとする。
【００６８】
ポリエチレンテレフタレート製フィルム（三菱化学ポリエステルフィルム社製ＰＥＴフィルム「Ｔ６００Ｅ」、厚み５０μｍ）に、ポリメチルメタクリレート樹脂（ダイヤナールＢＲ−８０；三菱レーヨン社製）３０ｗｔ％トルエン溶液にジイモニウム系近赤外線吸収色素（Ｎ，Ｎ，Ｎ', Ｎ',−テトラキス（ｐ−ジブルチルアミノフェニル）−ｐ−フェニレンジイモニウムの六フッ化アンチモン酸塩）７．６％／樹脂分、トルエン、ＭＥＫを混合溶解して、Ｎ０．３０バーコーター（太祐機材社製）で塗工し、乾燥してコーティング膜を有するフィルムの裏面に、ポリメチルメタクリレート樹脂（ダイヤナール  ＢＲ−８０；三菱レーヨン社製）３０ｗｔ％トルエン溶液にジチオールニッケル錯体近赤外線吸収色素｛ビス−２，２'−[１，２−ジ（３−クロロフェニル）エチレンジイミン]ベンゼンチオラート｝ニッケル（II）９．２ｗｔ％／樹脂分、トルエン、ＴＨＦを混合溶解して同様にコーティングしたフィルターと、上記フィルターＡと、電磁波シールドメッシュ（線幅１０μｍ、線ピッチ２５０μｍ）、ガラスを貼り合わせ、更に反射防止フィルム（日本油脂社製リアルック８５００）を、ＵＶ吸収剤を添加した粘着剤により貼り合わせて、電子ディスプレイ用フィルターを得た。
【００６９】
このフィルターの３波長域発光形蛍光管の緑色発光のピーク（通常５４５ｎｍ）における光線透過率Ｙ２（％）及びディスプレイの緑色発光ピークの波長（通常は５２５ｎｍ）における光線透過率Ｙ４（％）、プラズマディスプレイの白色発光スペクトルを使用した視感透過率Ｙ１（％）、３波長域発光形蛍光灯Ｆ１０の発光スペクトルを使用した視感透過率Ｙ３（％）を評価した。各評価結果を表１に示す。表１には、５１５〜５３５ｎｍの光線透過率の平均値Ｙ６（％）、５３５〜５５５ｎｍの光線透過率の平均値Ｙ５（％）、６００〜６２０ｎｍの光線透過率の平均値Ｙ７（％）、６２０〜６４０ｎｍの光線透過率の平均値Ｙ８（％）を併せて示す。
【００７０】
（実施例２）
ポリエチレンテレフタレート製フィルム（三菱化学ポリエステルフィルム社製ＰＥＴフィルム「Ｔ６００Ｅ」、厚み５０μｍ）に、ポリメチルメタクリレート樹脂（ダイヤナールＢＲ−８０；三菱レーヨン社製）３０ｗｔ％トルエン溶液に、前記具体例（Ｉ−３６）の化合物（ジフェニルスクアリリウム系化合物）０．６０ｗｔ％／樹脂分、前記具体例（Ｉ−１）の化合物（ジフェニルスクアリリウム系化合物）０．０６ｗｔ％／樹脂分、ＰＹＬ３Ｇ（三菱化学社製）０．３５ｗｔ％／樹脂分、ＤＭＥ、トルエンを混合溶解し、ＮＯ．３０バーコーター（太祐機材社製）で塗工し、乾燥し、膜厚４．５μｍのコーティング膜を有するフィルターを得た。これをフィルターＡとする以外は実施例１と同様にして電子ディスプレイ用フィルターを得た。
得られたフィルターの３波長域発光形蛍光管の緑色発光のピークにおける光線透過率Ｙ２（％）及びディスプレイの緑色発光ピークの波長における光線透過率Ｙ４（％）、プラズマディスプレイの発光スペクトルを使用した視感透過率Ｙ１（％）、３波長域発光形蛍光灯Ｆ１０の発光スペクトルを使用した視感透過率Ｙ３（％）を評価した。各評価結果を表１に示す。表１には、５１５〜５３５ｎｍの光線透過率の平均値（Ｙ６）、５３５〜５５５ｎｍの光線透過率の平均値（Ｙ５）、６００〜６２０ｎｍの光線透過率の平均値（Ｙ７）、６２０〜６４０ｎｍの光線透過率の平均値（Ｙ８）を併せて示す。
【００７１】
（実施例３）
ポリエチレンテレフタレート製フィルム（三菱化学ポリエステルフィルム社製ＰＥＴフィルム「Ｔ６００Ｅ」、厚み５０μｍ）に、ポリメチルメタクリレート樹脂（ダイヤナールＢＲ−８０；三菱レーヨン社製）３０ｗｔ％トルエン溶液に、前記具体例（Ｉ−８）の化合物（ジフェニルスクアリリウム系化合物）０．３２ｗｔ％／樹脂分、前記具体例（Ｉ−３６）の化合物（ジフェニルスクアリリウム系化合物）０．２４ｗｔ％／樹脂分、前記具体例（III−１１）の化合物（フェニルピラゾリル系スクアリリウム系化合物）０．３２ｗｔ％／樹脂分、ＰＹＬ３Ｇ（三菱化学社製）１．０ｗｔ％／樹脂分、ＤＭＥ、トルエンを混合溶解し、ＮＯ．３０バーコーター（太祐機材社製）で塗工し、乾燥し、膜厚４．５μｍのコーティング膜を有するフィルターを得た。これをフィルターＡとする以外は実施例１と同様にして電子ディスプレイ用フィルターを得た。
得られたフィルターの３波長域発光形蛍光管の緑色発光のピークにおける光線透過率Ｙ２（％）及びディスプレイの緑色発光ピークの波長における光線透過率Ｙ４（％）、プラズマディスプレイの発光スペクトルを使用した視感透過率Ｙ１（％）、３波長域発光形蛍光灯Ｆ１０の発光スペクトルを使用した視感透過率Ｙ３（％）を評価した。各評価結果を表１に示す。表１には、５１５〜５３５ｎｍの光線透過率の平均値（Ｙ６）、５３５〜５５５ｎｍの光線透過率の平均値（Ｙ５）、６００〜６２０ｎｍの光線透過率の平均値（Ｙ７）、６２０〜６４０ｎｍの光線透過率の平均値（Ｙ８）を併せて示す。
また、表２には、各請求項１〜５に記載したＹ１〜Ｙ８の関係を示した。
【００７２】
（比較例１）
ポリエチレンテレフタレート製フィルム（三菱化学ポリエステルフィルム社製ＰＥＴフィルム「Ｔ６００Ｅ」、厚み５０μｍ）に、ポリメチルメタクリレート樹脂（ダイヤナールＢＲ−８０；三菱レーヨン社製）３０ｗｔ％トルエン溶液に、前記具体例（Ｉ−８）の化合物（ジフェニルスクアリリウム系化合物）０．１３ｗｔ％／樹脂分、前記具体例（II−１）の化合物（テトラアザポルフィリン系化合物）０．８０ｗｔ％／樹脂分、ＰＹＬ３Ｇ（三菱化学社製）０．１０ｗｔ％／樹脂分、ＰＢＰ（三菱化学社製）０．２５ｗｔ％／樹脂分、１，３−ビス（３−ｔｅｒｔ−ブチル−５−ヒドロキシ−１−メチル−１H−ピラゾール−４−イル）シクロブテンジイリウム−２，４−ジオラート０．１５ｗｔ％／樹脂分、ＤＭＥ、トルエンを混合溶解し、ＮＯ．３０バーコーター（太祐機材社製）で塗工し、乾燥し、膜厚４．５μｍのコーティング膜を有するフィルターを得た。これをフィルターＡとする以外は実施例１と同様にして電子ディスプレイ用フィルターを得た。
得られたフィルターの３波長域発光形蛍光管の緑色発光ピークの波長における光線透過率Ｙ２（％）及びディスプレイの緑色発光ピークの波長における光線透過率Ｙ４（％）、プラズマディスプレイの白色発光スペクトルを使用した視感透過率Ｙ１（％）、３波長域発光形蛍光灯Ｆ１０の発光スペクトルを使用した視感透過率Ｙ３（％）を評価した。各評価結果を表１に示す。表１には、５１５〜５３５ｎｍの光線透過率の平均値（Ｙ６）、５３５〜５５５ｎｍの光線透過率の平均値（Ｙ５）、６００〜６２０ｎｍの光線透過率の平均値（Ｙ７）、６２０〜６４０ｎｍの光線透過率の平均値（Ｙ８）を併せて示す。
【００７３】
コントラストの視感評価：
実施例１〜実施例３はコントラストが高く感じられた。比較例１は、発光していない部分に外光（室内の蛍光灯）が強く写り込むため黒が白っぽくなり、コントラストは最も低く感じられた。
【００７４】
【表１】
2004212980.tif 000020
【００７５】
【表２】
2004212980.tif 000021
【図面の簡単な説明】
【００７６】
【図１】本発明の電子ディスプレイ用フィルターを電子ディスプレイの前面に配置し、電子ディスプレイの発光を阻害せずに、電子ディスプレイ表面での外光の反射光を低減している状態を概念的に示す構成説明図である。
【図２】プラズマディスプレイからなる電子ディスプレイの発光スペクトル及び３波長域発光形蛍光灯Ｆ１０の発光スペクトル、並びに電子ディスプレイ用フィルターの透過スペクトルを示す特性図である。
【図３】プラズマディスプレイからなる電子ディスプレイの発光スペクトル、３波長域発光形蛍光灯Ｆ１０の発光スペクトルを示す特性図である。
【図４】本発明の電子ディスプレイ用フィルターを透過した後のプラズマディスプレイの発光スペクトル、３波長域発光形蛍光灯Ｆ１０の発光スペクトルを示す特性図である。
【符号の説明】
【００７７】
３  電子ディスプレイ用フィルターを二度通過して不要な成分がカットされた外光
１０  電子ディスプレイ用フィルター
１１  電子ディスプレイ
１２  電子ディスプレイの発光光線
１３  電子ディスプレイ用フィルターを透過した外光及びその反射光
１４  電子ディスプレイ発光の発光スペクトル
１５  ３波長域発光形蛍光灯Ｆ１０の発光スペクトル
１６  電子ディスプレイ用フィルターの透過スペクトル
２３  外光
Ｋ  極小値
Ｇ  プラズマディスプレイの緑色の発光部分
Ｒ１  プラズマディスプレイの赤色の発光部分
Ｒ２  プラズマディスプレイの赤色の発光部分
Ｂ  プラズマディスプレイの青色の発光部分
【図１】
2004212980.tif 000024
【図２】
2004212980.tif 000025
【図３】
2004212980.tif 000026
【図４】
2004212980.tif 000027